(57)【特許請求の範囲】
【請求項１】
親水性生分解性ハイブリッド泡膜であって、
ａ．８４．９〜８８．３重量％の範囲の海藻由来の多糖類と、
ｂ．９．４〜９．８重量％の範囲のアミノ化合物と、
ｃ．１．９〜５．６重量％の範囲の架橋剤
から成り、前記海藻由来の多糖類、前記アミノ化合物および前記架橋剤の重量％での合計が１００重量％であり、前記膜の含水率が５〜１５重量％の範囲であり、
前記海藻由来の多糖類が、寒天、アガロースおよびカラギナンまたはそれらの組合せからなる群から選択され、前記アミノ化合物が、ゼラチン、キトサン、ウシ血清アルブミンおよびアミノ酸からなる群から選択され、前記架橋剤がゲニピンであり、
前記親水性生分解性ハイブリッド泡膜は、２６０〜９００Ｌ．ｍ-2．ｈ-1の範囲のフラックス速度および９６〜９９％の範囲の油阻止率で、油水混合物およびエマルションを分離するのに使用される、
親水性生分解性ハイブリッド泡膜。
【請求項２】
請求項１に記載の親水性生分解性ハイブリッド泡膜を調製するための方法であって、
［ａ］１００〜１２０℃の範囲の温度で５〜４５分の範囲の期間加熱することによって、０．５〜７重量％の寒天、アガロースおよびカラギナンまたはそれらの組合せからなる群から選択される海藻由来の多糖類またはその組合せを水に溶解させて、均質溶液を得る工程と、
［ｂ］水に溶解させた０．０５〜４重量％のゼラチン、キトサン、ウシ血清アルブミンおよびアミノ酸からなる群から選択されるアミノ化合物を工程［ａ］で得られた前記均質溶液に４０〜８５℃の範囲の温度で１〜６０分の範囲の期間絶えず撹拌しながら添加して、反応混合物を得る工程と、
［ｃ］前記海藻由来の多糖類に対して０．０１〜１．０重量％のゲニピンである架橋剤を工程［ｂ］で得られた前記反応混合物に添加し、２５〜８０℃の範囲の温度で２０分〜１２日の範囲の期間維持して、架橋ヒドロゲルを得る工程と、
［ｄ］工程［ｃ］で得られた前記架橋ヒドロゲルをスライスし、１０〜４０時間の範囲の期間凍結乾燥して、前記親水性生分解性ハイブリッド泡膜を得る工程と
を含む方法。
【発明の詳細な説明】
【発明の分野】
【０００１】
本発明は、油水混合物およびエマルションを含めて種々の混合物を周囲条件下で分離するための持続可能な超親水性生分解性ハイブリッド泡膜に関する。特に、本発明は、周囲条件下にゲニピンで架橋された、海藻由来多糖類およびアミノバイオポリマーおよび／またはタンパク質および／またはアミノ酸／遊離アミノ基を含まない化合物のハイブリッドである生分解性架橋泡膜に関する。さらに特定すると、本発明は、持続可能な超親水性架橋泡膜を調製するための方法に関する。
【発明の背景】
【０００２】
現在、合成材料またはバイオポリマーをベースとした材料で構成され、高圧を使用する多数の用途、例えば油水エマルションを含む様々なタイプの混合物の分離で主に使用される様々なタイプの膜が入手可能である。
【０００３】
油を含んだ水エマルションは、インド・グジャラート州アラン（Ａｌａｎｇ、Ｇｕｊａｒａｔ、Ｉｎｄｉａ）のアジア最大の船舶解体ヤードを含む諸産業および家庭排水によって水中に放出される主要汚染物質の１つである。内陸水路および沿岸地帯における油を含んだ水も、至急解決する必要がある水質汚染の最も重大な問題の１つである。
【０００４】
ポリビニルピロリドン（ＰＶＰ）を添加剤として使用して、油／水分離用のポリエーテルイミド（ＰＥＩ）中空糸膜を作製するための方法が報告されている、Ｘｕ、ＣｈｕｎｇおよびＨｕａｎｇによる「Ｅｆｆｅｃｔ  ｏｆ  Ｐｏｌｙｖｉｎｙｌｐｙｒｒｏｌｉｄｏｎｅ  Ｍｏｌｅｃｕｌａｒ  Ｗｅｉｇｈｔｓ  ｏｎ  Ｍｏｒｐｈｏｌｏｇｙ，  Ｏｉｌ／Ｗａｔｅｒ  Ｓｅｐａｒａｔｉｏｎ，  Ｍｅｃｈａｎｉｃａｌ  ａｎｄ  Ｔｈｅｒｍａｌ  Ｐｒｏｐｅｒｔｉｅｓ  ｏｆ  Ｐｏｌｙｅｔｈｅｒｉｍｉｄｅ／Ｐｏｌｙｖｉｎｙｌｐｙｒｒｏｌｉｄｏｎｅ  Ｈｏｌｌｏｗ  Ｆｉｂｅｒ  Ｍｅｍｂｒａｎｅｓ」（Ｊｏｕｒｎａｌ  ｏｆ  Ａｐｐｌｉｅｄ  Ｐｏｌｙｍｅｒ  Ｓｃｉｅｎｃｅ、７４、２２２０−２２３３、１９９９）を参照していてもよい。
【０００５】
膜材料としてポリエーテルイミド（ＰＥＩ）、添加剤としてポリベンゾイミダゾール（ＰＢＩ）およびポリ（エチレングリコール）（ＰＥＧ  ６００）を使用して、油−界面活性剤−水分離用の非対称中空糸膜を作製するための方法が報告されている、Ｘｕ、Ｃｈｕｎｇ、ＬｏｈおよびＬｉｍによる「Ｐｏｌｙｍｅｒｉｃ  ａｓｙｍｍｅｔｒｉｃ  ｍｅｍｂｒａｎｅｓ  ｍａｄｅ  ｆｒｏｍ  ｐｏｌｙｅｔｈｅｒｉｍｉｄｅ／ｐｏｌｙｂｅｎｚｉｍｉｄａｚｏｌｅ／ｐｏｌｙ  （ｅｔｈｙｌｅｎｅ  ｇｌｙｃｏｌ）  （ＰＥＩ／ＰＢＩ／ＰＥＧ）  ｆｏｒ  Ｏｉｌ−ｓｕｒｆａｃｔａｎｔ−ｗａｔｅｒ  ｓｅｐａｒａｔｉｏｎ」（Ｊｏｕｒｎａｌ  ｏｆ  Ｍｅｍｂｒａｎｅ  Ｓｃｉｅｎｃｅ、１５８（１９９９）  ４１−５３）を参照していてもよい。
【０００６】
ポリ（４−スチレンスルホン酸ナトリウム）（ＰＳＳ）水溶液の約１００分間透過と同時にポリマーの前吸着によって、ポリエーテルスルホン限外濾過膜（ＭＷＣＯ：９，０００、３５，０００および８５，０００）を表面改質するための方法が報告されている、Ｒｅｄｄｙ、Ｍｏｈａｎ、Ｂｈａｔｔａｃｈａｒｙａ、Ｓｈａｈ、Ｇｈｏｓｈによる「Ｓｕｒｆａｃｅ  ｍｏｄｉｆｉｃａｔｉｏｎ  ｏｆ  ｕｌｔｒａｆｉｌｔｒａｔｉｏｎ  ｍｅｍｂｒａｎｅｓ  ｂｙ  ｐｒｅａｄｓｏｒｐｔｉｏｎ  ｏｆ  ａ  ｎｅｇａｔｉｖｅｌｙ  ｃｈａｒｇｅｄ  ｐｏｌｙｍｅｒ  Ｉ．  Ｐｅｒｍｅａｔｉｏｎ  ｏｆ  ｗａｔｅｒ  ｓｏｌｕｂｌｅ  ｐｏｌｙｍｅｒｓ  ａｎｄ  ｉｎｏｒｇａｎｉｃ  ｓａｌｔ  ｓｏｌｕｔｉｏｎｓ  ａｎｄ  ｆｏｕｌｉｎｇ  ｒｅｓｉｓｔａｎｃｅ  ｐｒｏｐｅｒｔｉｅｓ」（Ｊｏｕｒｎａｌ  ｏｆ  Ｍｅｍｂｒａｎｅ  Ｓｃｉｅｎｃｅ  ２１４（２００３）  ２１１−２２１）を参照していてもよい。ＭＷＣＯ値のより低い膜では主に上面を改質し、高ＭＷＣＯ膜では表面も孔壁も同様に改質した。
【０００７】
水を水と炭化水素の混合物から、また水を水とハロゲン化炭化水素の混合物から分離するための装置を作製するための方法が銅アンモニウムセルロースの非多孔質自立型中空糸から本質的になる膜を含む、ＴａｙｌｏｒおよびＭｉｃｈによる「Ｓｅｐａｒａｔｉｏｎ  ｏｆ  ｗａｔｅｒ  ｆｒｏｍ  ｈｙｄｒｏｃａｒｂｏｎｓ  ａｎｄ  ｈａｌｏｇｅｎａｔｅｄ  ｈｙｄｒｏｃａｒｂｏｎｓ」（米国特許第４８５７０８１号、１９８９年）を参照していてもよい。
【０００８】
Ｃｈｅｎ、Ｓｕ、Ｚｈｅｎｇ、Ｗａｎｇ、Ｊｉａｎｇによる（Ｊｏｕｒｎａｌ  ｏｆ  Ｍｅｍｂｒａｎｅ  Ｓｃｉｅｎｃｅ  ３３７（２００９）  ９８−１０５）は、セルロースアセテート−ｇｒａｆｔ−ポリアクリロニトリル膜の油／水分離性能が改善されたことを報告している。
【０００９】
Ｐａｎｐａｎｉｔ、ＶｉｓｖａｎａｔｈａｎおよびＭｕｔｔａｍａｒａ（Ｗａｔｅｒ  Ｓｃｉｅｎｃｅ  ＆  Ｔｅｃｈｎｏｌｏｇｙ、４１（２０００）、１０９−１１６）は、洗車場から排出された油水エマルションのＵＦおよびＮＦ膜による分離を報告している。
多孔質ガラス膜を使用することによって、油中水型エマルションを解乳化するための方法が報告されている、Ｓｕｎ、Ｄｕａｎ、Ｌｉ、およびＺｈｏｕによる「Ｄｅｍｕｌｓｉｆｉｃａｔｉｏｎ  ｏｆ  ｗａｔｅｒ−ｉｎ−ｏｉｌ  ｅｍｕｌｓｉｏｎ  ｂｙ  ｕｓｉｎｇ  ｐｏｒｏｕｓ  ｇｌａｓｓ  ｍｅｍｂｒａｎｅ」（Ｊｏｕｒｎａｌ  ｏｆ  Ｍｅｍｂｒａｎｅ  Ｓｃｉｅｎｃｅ  １４６（１９９８）  ６５−７２）を参照していてもよい。
【００１０】
Ｙａｎｇ、Ｚｈａｎｇ、Ｘｕ、Ｓｈｉ（Ｊｏｕｒｎａｌ  ｏｆ  Ｍｅｍｂｒａｎｅ  Ｓｃｉｅｎｃｅ  １４２（１９９８）  ２３５−２４３）は、ＺｒＯ２／ａ−Ａｌ２Ｏ３  ＭＦ膜の調製および油水分離における適用を報告している。
【００１１】
モデル油のｎ−テトラデカンを水中５０％（ｖ／ｖ）ｎ−テトラデカンから分離する際に疎水性ポリテトラフルロエチレン（ＰＴＦＥ）管膜が有効であった、Ｋｏｎｉｓｈｉらによる「Ｔｈｅ  ｓｅｐａｒａｔｉｏｎ  ｏｆ  ｏｉｌ  ｆｒｏｍ  ａｎ  ｏｉｌ−ｗａｔｅｒ−ｂａｃｔｅｒｉａ  ｍｉｘｔｕｒｅ  ｕｓｉｎｇ  ａ  ｈｙｄｒｏｐｈｏｂｉｃ  ｔｕｂｕｌａｒ  ｍｅｍｂｒａｎｅ」（Ｂｉｏｃｈｅｍｉｃａｌ  Ｅｎｇｉｎｅｅｒｉｎｇ  Ｊｏｕｒｎａｌ  ２４（２００５）  ４９−５４）を参照していてもよい。
【００１２】
Ａｈｍａｄ、Ｉｓｍａｉｌ、およびＢｈａｔｉａ（Ｄｅｓａｌｉｎａｔｉｏｎ、１５７（２００３）  ８７−９５）は、膜技術を使用した、パーム油工場廃液（ＰＯＭＥ）からの水再資源化を報告している。マレーシアは、パーム油の最大の生産国および輸出国である。パーム油加工はパーム油工場で実施され、パーム油果房から油を搾り取る。生鮮果房から粗パーム油を抽出する際に大量の水が使用され、水の約５０％がパーム油工場廃液（ＰＯＭＥ）になる。この汚染度の高い廃液の処分は、排出された廃液に対してマレーシア環境省が課した厳格な規準限度に応じて適切に処置されない場合に大問題になりつつある。膜技術に基づくＰＯＭＥ処置システムは、環境問題をなくす可能性が高いことを示し、さらにこの代替処置システムによって、水再資源化がもたらされる。処置された廃液は、ボイラー給水としてまたは飲料水製造の供給源として使用することができる高品質で水晶のように澄んだ水を有する。
【００１３】
寒天をベースにした新型のポリマー電解質が調製され、インピーダンス分光、Ｘ線回折測定、紫外可視分光および走査電子顕微鏡検査（ＳＥＭ）によって特性決定が行われた、Ｒａｐｈａｅｌらによる「Ａｇａｒ−ｂａｓｅｄ  ｆｉｌｍｓ  ｆｏｒ  ａｐｐｌｉｃａｔｉｏｎ  ａｓ  ｐｏｌｙｍｅｒ  ｅｌｅｃｔｒｏｌｙｔｅｓ」（Ｅｌｅｃｔｒｏｃｈｉｍｉｃａ  Ａｃｔａ  ５５（２０１０）  １４５５−１４５９）を参照していてもよい。濃度５０重量％の酢酸を含む試料では、最高のイオン伝導率が得られた。
【００１４】
Ｂｕｓｃｈｍａｎｎによる「Ｓｅｍｉｐｅｒｍｅａｂｌｅ  ｐｏｌｙｍｅｒｓ  ａｎｄ  ｍｅｔｈｏｄ  ｆｏｒ  ｐｒｏｄｕｃｉｎｇ  ｓａｍｅ」（米国特許第８１４７７３５号）を参照していてもよく、この特許には、不活性雰囲気中での熱処置と、その後に続くＵＶ放射線源を使用した架橋による、高性能ポリマー膜の芳香族ポリイミド膜からの調製が開示されている。膜は、処置をまったく行わない芳香族ポリイミド膜と比較してガス分離の選択性および透過性が著しく改善されたことを示した。
【００１５】
Ｋｏｏら「Ｃｏｍｐｏｓｉｔｅ  ｐｏｌｙａｍｉｄｅ  ｒｅｖｅｒｓｅ  ｏｓｍｏｓｉｓ  ｍｅｍｂｒａｎｅ  ａｎｄ  ｍｅｔｈｏｄ  ｏｆ  ｐｒｏｄｕｃｉｎｇ  ｔｈｅ  ｓａｍｅ」（米国特許第７４７９３００号）を参照していてもよく、この特許には、多孔質ポリスルホン支持体を２重量％のｍ−フェニレンジアミン（ＭＰＤ）および０．１重量％のジ（エチレングリコール）ヘキシルメチルエーテルを含有する水溶液でコーティングすることによるポリアミド逆浸透複合膜の調製が開示されている。過剰の溶液を除去し、コーティングされた支持体を、８〜１２個の炭素原子を有するアルカンの混合物中０．１重量％のトリメソイルクロリド（ＴＭＣ）有機溶媒溶液に浸漬する。ＴＭＣ溶液を排液した後、得られた複合膜を風乾し、次いで塩基性水溶液中ですすぐ。得られた膜は、２０００ｐｐｍのＮａＣｌを含有する水溶液について２２５ｐｓｉで使用されるとフラックス２１．３ｇｆｄおよび塩阻止率９８．９％を示す。
【００１６】
複合収着剤が支持体に少なくとも部分的なコーティングを有するものであり、コーティングはポリアニリンまたはポリアニリンの誘導体を本質的に含み、前記複合体は分析または分取スケールでの生体分子、特に核酸、タンパク質、多糖類の分離、単離、同定、精製および／または検出に使用される、Ｌｅｉｓｅｒら「Ｕｓｅ  ｏｆ  ａ  ｃｏｍｐｏｓｉｔｅ  ｐｏｌｙｍｅｒ−ｃｏａｔｅｄ  ｓｏｒｂｅｎｔ  ｆｏｒ  ｓｅｐａｒａｔｉｏｎ，  ｐｕｒｉｆｉｃａｔｉｏｎ，  ｄｅｓａｌｔｉｎｇ  ａｎｄ  ｃｏｎｃｅｎｔｒａｔｉｏｎ  ｏｆ  ｂｉｏｐｏｌｙｍｅｒｓ」（米国特許第７０１８５３８号）を参照していてもよい。
【００１７】
Ｒｉｃｅら「Ｈｉｇｈ  ｐｅｒｆｏｒｍａｎｃｅ  ｃｏｍｐｏｓｉｔｅ  ｍｅｍｂｒａｎｅ」（米国特許第６５３６６０５号）を参照していてもよく、前記特許には、タンデムコーティング技法を用いて、微多孔質基材を約２５Å〜１．０ミクロンの薄膜でコーティングすることによる、高品質の逆浸透膜、ナノ濾過膜、および限外濾過膜の調製が開示されている。逆浸透膜およびナノ濾過膜を作製するために、ウェットオンウェットコーティング方法を使用して、多孔質基材を水溶液、続いて有機溶液でコーティングして、架橋し、界面重合させた複合膜を生成した。シングルスロットコーティングアプリケーターを限外濾過膜の調製に使用した。
【００１８】
Ｌｅｅら「Ｐｏｌｙｉｏｎ  ｃｏｍｐｌｅｘ  ｓｅｐａｒａｔｉｏｎ  ｍｅｍｂｒａｎｅ  ｗｉｔｈ  ａ  ｄｏｕｂｌｅ  ｓｔｒｕｃｔｕｒｅ」（米国特許第６３２５２１８号）を参照していてもよく、前記特許には、二重構造をもつポリイオンコンプレックス分離膜が開示されている。この膜は、高価なイオン性有機材料を回収するため、イオン性分子を有する水溶性混合物を逆浸透圧によって分離するのに適している。アニオン性ポリマーを有する膜を基材として、多価イオン架橋剤を含有するカチオン性ポリマー溶液に浸し込み、それによって分離膜の表面において反対のイオンのイオン性ポリマー間でイオンコンプレックスが形成して、二重構造の安定な分離膜が得られる。
【００１９】
Ｃｏｌｑｕｈｏｕｎら「Ｐｏｌｙｍｅｒ  ａｎｄ  ｐｏｒｏｕｓ  ｓｔｒｕｃｔｕｒｅ」（米国特許第５８４７０７５号）を参照していてもよく、前記特許には、ポリマー主鎖中にイリド結合が存在することを特徴とするポリマーが開示されている。彼らは合成ポリマーおよび危険な化学反応を用いて、所望の材料を生成した。前記ポリマーを使用して、様々な分離方法、例えば限外濾過、ナノ濾過、および逆浸透のための膜を製作していてもよい。
【００２０】
Ｃｏｌｑｕｈｏｕｎら「Ｐｏｌｙｍｅｒ  ｐｏｒｏｕｓ  ｓｔｒｕｃｔｕｒｅ  ａｎｄ  ｐｒｏｃｅｓｓ」（米国特許第５６９８１０５号）を参照していてもよく、前記特許には、架橋ポリオール層に積層された、塩阻止特性をそれ自体備えた支持物を有する逆浸透膜が開示されている。支持物はスルホン化芳香族ポリエーテルスルホンであり、ポリオールはポリビニルアルコールであってもよい。
【００２１】
Ｍｏｙａら「Ｐｒｏｃｅｓｓ  ｆｏｒ  ｆｏｒｍｉｎｇ  ｍｅｍｂｒａｎｅ  ｈａｖｉｎｇ  ａ  ｈｙｄｒｏｐｈｏｂｉｃ  ｆｌｕｏｒｏｐｏｌｙｍｅｒ  ｓｕｒｆａｃｅ」（米国特許第５５５４４１４号）を参照していてもよく、前記特許には、その表面全体が架橋ポリマーで改質された多孔質ポリマー基材から生成された複合多孔質体が報告されている。彼らはエチレン性不飽和モノマーを架橋剤として使用して、架橋ポリマーをインサイチューで調製した。
【００２２】
Ｎｅｅｌら「Ｃｏｍｐｏｓｉｔｉｏｎ  ｍｅｍｂｒａｎｅ  ｆｏｒ  ｓｅｐａｒａｔｉｎｇ  ｗａｔｅｒ  ｆｒｏｍ  ｆｌｕｉｄｓ  ｃｏｎｔａｉｎｉｎｇ  ｏｒｇａｎｉｃ  ｃｏｍｐｏｎｅｎｔｓ  ｂｙ  ｍｅａｎｓ  ｏｆ  ｐｅｒｖａｐｏｒａｔｉｏｎ」（米国特許第５３３４３１４号）を参照していてもよく、前記特許には、有機成分を含有する流体混合物から浸透気化によって水を分離するための複合膜の調製が開示されている。複合膜は架橋ポリビニルアルコールの分離層を含み、この分離層を酸処置による後架橋にかけた。酸は、好ましくはハロゲン化水素酸、亜硫酸、硫酸、亜硝酸、硝酸または酢酸である。
【００２３】
Ｓｃａｒｍｏｕｔｚｏｓら「Ｈｙｄｒｏｐｈｏｂｉｃ  ｐｏｌｙｍｅｒｉｃ  ｍｅｍｂｒａｎｅ  ｃｏｍｐｏｓｉｔｅｓ」（米国特許第５２８６３８２号）を参照していてもよく、前記特許には、その表面全体が架橋ポリマーで改質され、疎水性および疎油性表面になる多孔質ポリマー基材からの複合多孔質膜の調製が開示されている。エチレン性不飽和モノマーを架橋剤として含み、重合開始剤を使用する反応物質系から、架橋ポリマーがインサイチューで形成される。
【００２４】
Ｗａｎｇ，Ｄ．「Ｈｙｄｒｏｐｈｏｂｉｃ  ｍｅｍｂｒａｎｅ  ｈａｖｉｎｇ  ｈｙｄｒｏｐｈｉｌｉｃ  ａｎｄ  ｃｈａｒｇｅｄ  ｓｕｒｆａｃｅ  ａｎｄ  ｐｒｏｃｅｓｓ」（米国特許第５１３７６３３号）を参照していてもよく、疎水性多孔質基材の表面が、親水性架橋ポリマーと一定の正電荷を有する架橋ポリアミンエピクロロヒドリン樹脂とのインターポリマー網目で改質されている。疎水性基材を（ａ）親水性ポリマーのモノマー前駆体、非イオン性またはカチオン性重合開始剤および架橋剤と（ｂ）正に帯電した架橋樹脂の前駆体との溶液を含む反応系と接触させる。モノマーをラジカル重合により重合、架橋し、続いて接触させた基材を加熱して、荷電樹脂を形成する。
【００２５】
顕微鏡下で透明な複合多孔質膜の調製が、所望のバルク特性を有する多孔質ポリテトラフルオロエチレン膜から行われ、これには所望の表面特性を有する架橋ポリマーが直接コーティングされている、Ｐｉｔｔら「Ｔｒａｎｓｐａｒｅｎｔ  ｐｏｒｏｕｓ  ｍｅｍｂｒａｎｅ  ｈａｖｉｎｇ  ｈｙｄｒｏｐｈｉｌｉｃ  ｓｕｒｆａｃｅ  ａｎｄ  ｐｒｏｃｅｓｓ」（米国特許第４９１７７９３号）を参照していてもよい。複合膜は多孔質ポリマー膜の多孔度を保持する。
【００２６】
Ｂｒｕｓｃｈｋｅ「Ｍｕｌｔｉ−ｌａｙｅｒ  ｍｅｍｂｒａｎｅ  ａｎｄ  ｔｈｅ  ｕｓｅ  ｔｈｅｒｅｏｆ  ｆｏｒ  ｔｈｅ  ｓｅｐａｒａｔｉｏｎ  ｏｆ  ｌｉｑｕｉｄ  ｍｉｘｔｕｒｅｓ  ａｃｃｏｒｄｉｎｇ  ｔｏ  ｔｈｅ  ｐｅｒｖａｐｏｒａｔｉｏｎ  ｐｒｏｃｅｓｓ」（米国特許第４９１５８３４号）を参照していてもよく、この特許には、ポリアクリロニトリル、ポリスルホンなどの多孔質裏打ち層およびポリビニルアルコールまたはセルロースアセテートの活性分離層を有する多層膜の調製が開示されている。膜は、浸透気化法に従った水−アルコール混合物の分離に特に適している。
【００２７】
Ｋａｒａｋａｎｅら「Ｐｏｌｙｍｅｒ  ｃｏｍｐｏｓｉｔｅ  ｍｅｍｂｒａｎｅ」（米国特許第４８７１４６１号）を参照していてもよく、この特許には、水またはその蒸気が選択的に浸透し、アニオン性ポリマーとカチオン性ポリマーの間のイオン結合による会合によって膜の表面および／または膜中に形成されたポリイオンコンプレックスを含む透過膜の調製が開示されている。この膜は有機物質の水溶液または水と有機物質のガス状混合物から水を分離するのに有用であり、溶媒、特に水に対して優れた抵抗性を示し、かつ高透過速度および高分離度を示す。
【００２８】
Ｈｕｂｎｅｒら「Ｃｏｍｐｏｓｉｔｅ  ｍｅｍｂｒａｎｅ  ｆｏｒ  ｔｈｅ  ｓｅｐａｒａｔｉｏｎ  ｏｆ  ｗａｔｅｒ  ａｎｄ  ｍｅｔｈｏｄ  ｆｏｒ  ｍａｎｕｆａｃｔｕｒｉｎｇ  ｓａｍｅ」（米国特許第８，２５６，６２６号、２０１２年）を参照していてもよく、この特許には、架橋ポリビニルアルコールの少なくとも１つの分離層を備えた、水を分離するための複合膜の調製であって、分離層を別個のプロセス工程で酸または酸放出化合物および少なくとも１種のジアルデヒドを用いた架橋後操作にかける調製が開示されている。
【００２９】
この背景から、重力傾斜下における油水混合物を含む様々な種類の混合物の分離に使用することができる疎水性生体適合性架橋多孔質材の調製に利用されてきた海藻多糖類およびアミノ含有バイオポリマーから調製された架橋複合物を開示する文献はないことが明らかである。
【００３０】
発明の目的
本発明の主な目的は、周囲条件下に様々な用途で使用するための親水性生分解性ハイブリッド泡膜を提供することである。
【００３１】
本発明のさらに別の目的は、環境に優しい材料を使用して親水性生分解性ハイブリッド泡膜を提供することである。
【００３２】
本発明のさらに別の目的は、親水性生分解性ハイブリッド泡膜を費用効果高く提供することである。
【００３３】
本発明のさらに別の目的は、天然ポリマーの組合せを使用して親水性生分解性ハイブリッド泡膜を提供することである。
【００３４】
本発明のさらに別の目的は、海藻多糖類とアミノ官能性を有するバイオポリマーとの組合せを使用して親水性生分解性ハイブリッド泡膜を提供することである。
【００３５】
本発明のさらに別の目的は、海藻多糖類とアミノ化合物の組合せを使用して親水性生分解性ハイブリッド泡膜を提供することである。
【発明の概要】
【００３６】
したがって、本発明は、親水性生分解性ハイブリッド泡膜であって、
ａ．５０〜９５重量％の範囲の海藻由来の多糖類と、
ｂ．５〜５０重量％の範囲のアミノ化合物と、
ｃ．０．０１〜０．１重量％の範囲の架橋剤と
と含み、前記膜の含水率が５〜１５重量％の範囲である親水性生分解性ハイブリッド泡膜を提供する。
【００３７】
本発明の態様において、周囲条件下において２６０〜９００Ｌ．ｍ-2．ｈ-1の範囲のフラックス速度および９６〜９９％の範囲の油阻止率で、油水混合物およびエマルションを含む種々の混合物を分離するのに使用するための親水性生分解性ハイブリッド泡膜を提供する。
【００３８】
本発明の別の態様において、海藻由来の多糖類が寒天、アガロースおよびカラギナンまたはそれらの組合せからなる群から選択される、親水性生分解性ハイブリッド泡膜を提供する。
【００３９】
本発明のさらに別の態様において、アミノ化合物がゼラチン、キトサン、ウシ血清アルブミンおよびアミノ酸からなる群から選択される、親水性生分解性ハイブリッド泡膜を提供する。
【００４０】
本発明のさらに別の態様において、架橋剤がゲニピンである、親水性生分解性ハイブリッド泡膜を提供する。
【００４１】
本発明の態様は、親水性生分解性ハイブリッド泡膜を調製するための方法であって、下記の工程を含む方法を提供する。
【００４２】
［ａ］１００〜１２０℃の範囲の温度で５〜４５分の範囲の期間加熱することによって、０．５〜７重量％の海藻由来の多糖類またはその組合せを水に溶解させて、均質溶液を得る工程、
［ｂ］水に溶解させた０．０５〜４重量％のアミノ化合物を工程［ａ］で得られた均質溶液に４０〜８５℃の範囲の温度で絶えず撹拌しながら１〜６０分の範囲の期間添加して、反応混合物を得る工程、
［ｃ］海藻由来の多糖類に対して０．０１〜１．０重量％の架橋剤を工程［ｂ］で得られた反応混合物に添加し、２５〜８０℃の範囲の温度で２０分〜１２日の範囲の期間維持して、架橋ヒドロゲルを得る工程、
［ｄ］工程［ｃ］で得られた架橋ヒドロゲルをスライスし、１０〜４０時間の範囲の期間凍結乾燥して、親水性生分解性ハイブリッド泡膜を得る工程。
【００４３】
本発明のさらに別の態様において、親水性生分解性ハイブリッド泡膜を調製するための方法であって、架橋が５ｃｍ〜５０ｃｍの範囲の厚さを有するバルクヒドロゲルまたは厚さ０．２ｃｍ〜２ｃｍの薄層の形のキャスト（cast）で行われる方法を提供する。
【００４４】
本発明の態様において、親水性生分解性ハイブリッド泡膜を調製するための方法であって、海藻由来の多糖類が寒天、アガロース、およびカラギナンまたはそれらの組合せからなる群から選択される方法を提供する。
【００４５】
本発明の別の態様において、親水性生分解性ハイブリッド泡膜を調製するための方法であって、アミノ化合物がゼラチン、キトサン、ウシ血清アルブミンおよびアミノ酸からなる群から選択される方法を提供する。
【００４６】
本発明の別の態様において、親水性生分解性ハイブリッド泡膜を調製するための方法であって、架橋剤がゲニピンである方法を提供する。
【００４７】
本発明の別の態様において、親水性生分解性ハイブリッド泡膜を調製するための方法であって、方法が、水性混合物状態に耐えることができる安定なハイブリッド泡膜の調製をもたらす方法を提供する。
【００４８】
本発明のさらに別の態様において、親水性生分解性ハイブリッド泡膜を調製するための方法であって、方法が、天然多糖類と天然アミノポリマーまたはアミノ化合物をブレンドすることによって泡膜に安定性を付与する方法を提供する。
【００４９】
本発明のさらに別の態様において、親水性生分解性ハイブリッド泡膜を調製するための方法であって、方法が、天然の架橋剤であるゲニピンを用いて天然多糖類と天然アミノ化合物を架橋することによって、所望の機械的安定性を付与する方法を提供する。
【００５０】
本発明のさらに別の態様において、親水性生分解性ハイブリッド泡膜を調製するための方法であって、ハイブリッド泡膜が土壌中で生分解性を示す方法を提供する。
【００５１】
本発明の別の態様において、海藻ポリマーから調製されたハイブリッド泡膜は油水混合物および／またはエマルションの分離に適している。
【００５２】
本発明の別の態様において、ハイブリッド泡膜は油水混合物の分離に適している。
【００５３】
本発明のさらに別の態様において、ハイブリッド泡膜はヘキサン−水混合物の分離に適している。
【００５４】
本発明のさらに別の態様において、ハイブリッド泡膜はトルエン−水混合物の分離に適している。
【００５５】
本発明のさらに別の態様において、ハイブリッド泡膜は沿岸地域に影響を及ぼす油流出からの流出油試料の分離に適している。
【００５６】
本発明のさらに別の態様において、ハイブリッド泡膜は、有色の生分解性膜またはビーズの形で調製することができる。
【００５７】
本発明のさらに別の態様において、ハイブリッド泡膜は、寒天、アガロースおよびカラギナンまたはそれらのハイブリッドブレンドにより制御された親水性および安定性を有する。
【００５８】
本発明のさらに別の態様において、マイクロ波を使用してまたは通常もしくはオートクレーブ加熱を８０〜１４０℃の範囲の温度で５〜６０分間、さらに特定すると２０分間実施して、海藻由来の多糖類またはその組合せを水に溶解させ、均質溶液を得る。
【００５９】
本発明のさらに別の態様において、オートクレーブ加熱を８０〜１３０℃の範囲の温度で行って、海藻由来の多糖類またはその組合せを１０〜３０分間、さらに特定すると２０分間溶解させて、均質溶液を得る。
【００６０】
本発明のさらに別の態様において、水に溶解させたアミノ化合物またはポリマーを均質溶液に０．０１重量％〜４重量％、さらに特定すると０．２重量％の範囲で添加し、前記アミノ化合物は架橋するための遊離アミノ官能性部位を提供する。
【００６１】
本発明のさらに別の態様において、水に溶解させたアミノ化合物またはポリマーを均質溶液に４０〜９５℃の範囲の温度で絶えず撹拌しながら添加して、反応混合物を得る。
【００６２】
本発明のさらに別の態様において、天然の架橋剤を反応混合物に０．０１から０．２重量％の範囲で、さらに特定すると０．０４重量％添加する。
【００６３】
本発明のさらに別の態様において、天然の架橋剤を反応混合物に４０〜９５℃の範囲の温度で、さらに特定すると５０℃で撹拌下に添加し、反応混合物中に存在しているポリマーを架橋する。
【００６４】
本発明のさらに別の態様において、天然の架橋剤を反応混合物に４０〜９５℃の範囲の温度で撹拌しながら添加し、室温（２０〜３５℃）で維持して、反応混合物中に存在しているポリマー間を周囲条件下で２０分〜１２日間架橋する。
【００６５】
本発明のさらに別の態様において、生分解性ハイブリッド泡膜は直交流型実験条件下で汚れがない。
【００６６】
本発明のさらに別の態様において、生分解性ハイブリッド泡膜は、外部刺激、例えば圧力を加えない膜分離に適している。
【００６７】
本発明のさらに別の態様において、リサイクルした生分解性ハイブリッド泡膜の品質および性能は、油水分離を５〜１０サイクル行った後でさえほぼ同じである。
【００６８】
本発明のさらに別の態様において、生分解性ハイブリッド泡膜は開放環境において処理するのが容易である。
【図面の簡単な説明】
【００６９】
【図１Ａ】図１Ａは、生分解性ハイブリッド泡膜を調製するための方法の代表を概略的に示す。
【図１Ｂ】図１Ｂは、凍結乾燥の前および後におけるゲニピンによるアガロースとゼラチンの架橋を示す。
【図２】図２は、ハイブリッド泡膜の写真画像を示す。左側から１番目の試料は対照であり、２番目から４番目の試料は異なるブレンド濃度で架橋させたアガロースとゼラチンである。
【図３Ａ】図３Ａは、異なる油水混合物５０：５０（ｖ：ｖ）の重力駆動型油水分離装置を示す。
【図３Ｂ】図３Ｂは、供給および透過液試料の分離性能を評価するための粗油のＦＴＩＲによる特性決定を示す。油のエステルのＣ＝ＯおよびＣ−Ｈ伸縮の特徴的なピークの消失によって、透過液の純度が確認される。
【図３Ｃ】図３Ｃは、供給および透過液試料の分離性能を評価するためのヘキサンのＦＴＩＲによる特性決定を示す。油のエステルのＣ＝ＯおよびＣ−Ｈ伸縮の特徴的なピークの消失によって、透過液の純度が確認される。
【図３Ｄ】図３Ｄは、様々な油水混合物の透過液フラックス（Ｌ．ｍ-2．ｈ-1）および阻止率（％）を示す。
【図４】図４は、試験より前に実施されたゲニピン浸出調査を示す。
【図５Ａ】図５Ａは、異なる泡膜に対して純水中でのそれらの吸水能力を確認するために実施された膨潤調査を示す。
【図５Ｂ】図５Ｂは、異なる泡膜に対して油水混合物中でのそれらの吸水能力を確認するために実施された膨潤調査を示す。
【図６】図６は、土壌条件下におけるハイブリッド泡膜の生分解性を示す。
【発明の詳細な説明】
【００７０】
本発明の目的のために使用される海藻由来の海藻コロイドは、Ｍ／ｓ  Ｓｉｓｃｏ  Ｒｅｓｅａｒｃｈ  Ｌａｂｏｒａｔｏｒｉｅｓ（ＳＲＬ）  Ｐｖｔ．  Ｌｔｄ．  Ｍｕｍｂａｉ−４００  ０９３，  Ｍａｈａｒａｓｈｔｒａ，  Ｉｎｄｉａから市販されていた細菌学的寒天（製品コード：０１４０１３２）、アガロース（製品コード：０１４０１１）およびアルギナート（製品コード：１９４７２９５）、ならびにＭ／ｓ  Ａｑｕａｇｒｉ  Ｐｒｏｃｅｓｓｉｎｇ  Ｐｖｔ．  Ｌｔｄ．，  Ｎｅｗ  Ｄｅｌｈｉ，  Ｉｎｄｉａから市販されていた半精製カラギナン（製品コード：Ａｑｕａ  ｇｅｌ  ２５０）から選択される。
【００７１】
本発明は、機械的安定性が高く、柔軟性が良好な生分解性超親水性泡膜に関する。本発明には、前記泡膜材料を海藻由来の多糖類およびアミノポリマー／化合物ブレンドからゲニピンのような天然の架橋剤を用いた架橋反応により調製するための簡単で環境に優しく、一工程の架橋も記載されている。方法は、１００〜１２０℃で５〜４５分間加熱することによって、０．５〜７重量％の海藻由来の多糖類またはそれらの組合せを水に溶解させて、均質溶液を得ること；０．０５〜４重量％のアミノポリマーまたは化合物を均質溶液に４０〜８５℃で絶えず撹拌しながら１〜６０分間添加して、反応混合物を得て、次いで（海藻多糖類に対して）０．０１〜１．０重量％の架橋剤ゲニピンを反応混合物に添加し、室温（２５℃）で２０分〜１２日維持して、架橋ヒドロゲルを得ること；架橋ヒドロゲルを２５〜４０℃の温度でスライスし、１０〜４０時間凍結乾燥して、重力駆動型力の下で油水分離を含む多岐にわたる用途に適した親水性生分解性ハイブリッド泡膜を得ることを含む。
【００７２】
本発明は、親水性生分解性ハイブリッド泡膜の、天然ポリマー、例えば海藻多糖類からのアミノ天然ポリマーまたはアミノ化合物とのブレンドと、その後に続く天然の架橋剤を用いた架橋反応による調製に関する。開発された架橋ヒドロゲルは泡膜、ビーズなどの形で成形することができ、これは、油水混合物およびエマルションを含む多様な用途向けの合成膜分離の代わりとして使用することができる。分離実験の結果から、調製されたハイブリッド泡膜は周囲条件下、大気圧での油水の分離に適しており、純度約＜９８％の水をもたらすことが明らかになった。これらの泡膜は非常に柔軟であり、取扱いが容易である。これらの泡膜は、性能の著しい変化を伴うことなく６回超の回復および再使用に適している。さらに、泡膜を周囲条件下で流出油、粗油−水、ヘキサン−水、トルエン−水などの分離に使用することもできる。
【００７３】
［実施例］
以下の例は例として示すものであり、したがって本発明の範囲を限定するものと解釈すべきではない。
【００７４】
例１
マイクロ波／オートクレーブ条件下に１００℃で１５分間加熱することによって、１９００ｍｇのアガロースを７５ｍｌの蒸留水に溶解させた。１００ｍｇのゼラチンを周囲条件下で２５ｍｌの蒸留水に溶解させ、撹拌条件下に５０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た（図１）。泡膜は柔軟であり、海綿状であり、吸水能力が高かったが、実験条件下で安定性がより低かった。リサイクリングおよび洗浄は適切でない。油水混合物から、フラックス３００Ｌ．ｍ-2．ｈ-1で純度約９６％の水を分別した。
【００７５】
最終凍結乾燥生成物では、水および有機溶媒（例えば、エタノール、メタノール、イソプロパノール、アセトン）での洗浄後に重量減少が認められず、これは、反応物質量の大部分が架橋反応の完了後に架橋生成物中に存在していることを示し、最終架橋泡膜物質の収量は初期段階における架橋反応で使用される反応物質（例えば、アガロース、ゼラチンおよび架橋剤）の全量とほぼ同じである。したがって、生成物の組成は、本発明で使用される反応物質の初期重量に完全に基づいている。
【００７６】
例２
マイクロ波／オートクレーブ条件下に１００℃で２０分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は柔軟であり、海綿状であったが、吸水能力が無視できるほどであった。簡単な洗浄によってリサイクルおよび再使用を行うことが容易であり、５サイクル後の性能は同一であった。様々な溶媒系の分離性能を表１（図２および図３Ａ〜３Ｄ）に示す。
表１．  溶媒混合物のタイプへのフラックス速度の依存性
【００７７】
【表１】
0006567513.tif 000002
【００７８】
例３
マイクロ波／オートクレーブ条件下に１００℃で１０分間加熱することによって、１７００ｍｇのアガロースを７５ｍｌの蒸留水に溶解させた。３００ｍｇのゼラチンを周囲条件下で２５ｍｌの蒸留水に溶解させ、撹拌条件下に６０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は柔軟であり、海綿状であり、吸水能力が高く、実験条件下で安定性がより低かった。リサイクリングおよび洗浄は適切でない。油水混合物から、フラックス３５０Ｌ．ｍ-2．ｈ-1で純度約９４％の水を分別した。わずかに有色の浸出が認められた（図４）。
【００７９】
膜の特徴的変化および網目におけるゲニピンの架橋について、包括的な特性決定を行った。ゼラチン（Ｇｅｌ）の1Ｈ  ＮＭＲスペクトルは、δ  ７．８３および８．０５ｐｐｍに特徴的なピークを示した。架橋によって、ゲニピンとゼラチンの架橋が確認された後、架橋生成物（アガロース−ゼラチン−ゲニピンまたはＡｇｒ＋Ｇｅｌ＋Ｇｅｎ）のＮＭＲスペクトルには７．８３および８．０５ｐｐｍのピークが認められない。
【００８０】
例４
マイクロ波／オートクレーブ条件下に１００℃で３５分間加熱することによって、１５００ｍｇのアガロースを７５ｍｌの蒸留水に溶解させた。５００ｍｇのゼラチンを周囲条件下で２５ｍｌの蒸留水に溶解させ、撹拌条件下に８０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は柔軟であり、海綿状であり、吸水能力が高く、実験条件下で安定性がより低かった。リサイクリングおよび洗浄は適切でない。この泡膜では、ゼラチンの浸出が認められたので分離は適切でなかった。
【００８１】
例５
マイクロ波／オートクレーブ条件下に１００℃で５分間加熱することによって、１０００ｍｇのアガロースを７５ｍｌの蒸留水に溶解させた。１０００ｍｇのゼラチンを周囲条件下で２５ｍｌの蒸留水に溶解させ、撹拌条件下に４０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は柔軟であり、海綿状であり、吸水能力が高く、実験条件下で安定性がより低かった。リサイクリングおよび洗浄は適切ではなく、水接触時に崩壊した。この泡膜では、ゼラチンの浸出が認められたので分離は適切でなかった。
【００８２】
例６
マイクロ波／オートクレーブ条件下に１００℃で４０分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に８５℃でアガロース溶液に添加し、続いて１０ｍｇの天然の架橋剤ゲニピンを添加し、室温（２５℃）に徐々に冷却して、ヒドロゲルを形成した。１２０分後、溶液全体の色が架橋のため透明な溶液から淡青色に変化し始め、得られたヒドロゲルを室温（２５℃）で１０日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く（図５）、実験条件下で安定性がより低かった。リサイクリングおよび洗浄は適切でない。この泡膜では、有色の浸出が認められたので分離は適切でなかった。
【００８３】
例７
マイクロ波／オートクレーブ条件下に１００℃で２５分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて２０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く、実験条件下で安定性がより低かった。リサイクリングおよび洗浄は適切でない。この泡膜では、有色の浸出が認められたので分離は適切でなかった。
【００８４】
例８
マイクロ波／オートクレーブ条件下に１００℃で４５分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて３０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く、実験条件下で安定性がより低かった。リサイクリングおよび洗浄は可能であるが、有色の浸出が認められた。
【００８５】
例９
マイクロ波／オートクレーブ条件下に１００℃で２０分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて６０ｍｇの天然の架橋剤ゲニピンを添加し、室温（２５℃）に徐々に冷却して、ヒドロゲルを形成した。７分後、溶液全体の色が架橋のため透明な溶液から淡青色に変化し始め、得られたヒドロゲルを室温（２５℃）で１０日間放置すると、完全架橋反応が可能になった。架橋反応はヒドロゲルの塊全体にわたって均質であった。その後、架橋ヒドロゲルを厚さ０．４ｍｍのスライスにカットし、真空下に凍結乾燥温度−８５℃で凍結乾燥して、多孔質泡膜を得た。得られる膜は柔軟性がより低く、海綿状であり、洗浄可能であり、吸水能力が無視できるほどであった。膜を５回超リサイクルし、性能は約３５０Ｌ．ｍ-2．ｈ-1の連続フラックスで５サイクルまでほぼ同一であり、生産水は純度約９８％であった。泡膜は環境条件下で土壌分解性を有する（図６）。
【００８６】
例１０
マイクロ波／オートクレーブ条件下に１００℃で２５分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて１００ｍｇの天然の架橋剤ゲニピンを添加し、室温（２５℃）に徐々に冷却して、ヒドロゲルを形成した。５分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟性がより低く、海綿状であり、洗浄可能であり、吸水能力が無視できるほどであった。膜を５回超リサイクルし、性能は４４０Ｌ．ｍ-2．ｈ-1の連続フラックスで５サイクルまでほぼ同一であり、生産水は純度約９８％であった。
【００８７】
例１１
マイクロ波／オートクレーブ条件下に１００℃で２５分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、実験条件下で不安定であり、吸水能力が高かった。膜は分離実験中に崩壊し、有色の浸出が認められた。
【００８８】
例１２
マイクロ波／オートクレーブ条件下に１００℃で１０分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で５日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、実験条件で不安定であり、吸水能力が高く、有色の浸出が認められた。
【００８９】
例１３
マイクロ波／オートクレーブ条件下に１００℃で２０分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で７日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、実験条件下で安定であり、吸水能力が低かった。膜を分離に使用し、フラックス速度は５００Ｌ．ｍ-2．ｈ-1であったが、リサイクリングは２サイクルまでしか適切でなかった。
【００９０】
例１４
マイクロ波／オートクレーブ条件下に１００℃で２５分間加熱することによって、１８００ｍｇのアガロースを７５ｍｌの蒸留水に溶解させた。２００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。７分後、溶液全体の色が架橋のため透明な溶液から淡青色に変化し始め、得られたヒドロゲルを室温（２５℃）で１２日間放置すると、完全架橋反応が可能になった。架橋反応はヒドロゲルの塊全体にわたって均質であった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、洗浄可能であり、吸水能力が無視できるほどであった。膜を５回超リサイクルし、性能は４９０Ｌ．ｍ-2．ｈ-1の連続フラックスで５サイクルまでほぼ同一であり、生産水は純度約９８％であった。
【００９１】
例１５
マイクロ波／オートクレーブ条件下に１００℃で４０分間加熱することによって、２７００ｍｇのアガロースを７５ｍｌの蒸留水に溶解させた。３００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１２日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は相当に堅く、脆く、吸水能力が高かった。泡膜は均質でなく、生産水の純度は７０％であり、有色の浸出があった。
【００９２】
例１６
マイクロ波／オートクレーブ条件下に１００℃で４５分間加熱することによって、３６００ｍｇのアガロースを７５ｍｌの蒸留水に溶解させた。４００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１５日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は堅く、脆く、吸水能力が高かった。泡膜は均質でなく、分離実験は行われなかった。水接触時に、有色の浸出が認められた。
【００９３】
例１７
マイクロ波／オートクレーブ条件下に１００℃で４０分間加熱することによって、４５００ｍｇのアガロースを７５ｍｌの蒸留水に溶解させた。５００ｍｇのゼラチンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１５日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は非常に堅く、脆く、吸水能力が高かった。泡膜は均質でなく、分離実験は行われなかった。水接触時に、有色の浸出が認められた。
【００９４】
例１〜１７から、全ポリマー濃度２重量％、ゼラチン０．２重量％、架橋剤濃度０．０４重量％で最高品質の泡膜が得られたと考えられ、架橋時間は周囲条件下で１０日である。
【００９５】
例１８
マイクロ波／オートクレーブ条件下に１００℃で１０分間加熱することによって、４５０ｍｇのアガロースを７５ｍｌの蒸留水に溶解させた。５０ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋ヒドロゲルは脆弱であり、ゲルのスライシングは適していなかった。
【００９６】
例１９
マイクロ波／オートクレーブ条件下に１００℃で１０分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。
【００９７】
膜の特徴的変化およびゲニピンとアミノ基の架橋について、包括的な特性決定を行った。キトサンおよびアガロースのＵＶスペクトルはＵＶスペクトルにおいていずれの吸収ピークも示さないが、架橋剤ゲニピンは２４０ｎｍに特徴的なピークを示した。２８２ｎｍおよび６００ｎｍにおける新たなピークの像によって、ゲニピンとキトサンのアミノ部分との架橋が確認された。以下に、架橋生成物アガロース−キトサン−ゲニピン（Ａｇｒ＋ＣＨ＋Ｇｅｎ）のＵＶスペクトルによって、ゲニピンとの架橋においてアミノ基の使用が確認された。
【００９８】
泡膜は柔軟であり、海綿状であり、吸水能力が無視できるほどであり、実験条件下で安定であった。リサイクルおよび洗浄は容易であった。油水混合物から、フラックス７５０Ｌ．ｍ-2．ｈ-1で純度約９７％の水を分別した。性能は３サイクルまで同一であった。
表２．  溶媒混合物のタイプへのフラックス速度の依存性
【００９９】
【表２】
0006567513.tif 000003
【０１００】
例２０
マイクロ波／オートクレーブ条件下に１００℃で２０分間加熱することによって、１８００ｍｇのアガロースを７５ｍｌの蒸留水に溶解させた。２００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は柔軟であり、海綿状であり、吸水能力が無視できるほどであった。簡単な洗浄によってリサイクルおよび再使用を行うことが容易であり、性能は３サイクルまで同一であった。油水混合物から、フラックス７００Ｌ．ｍ-2．ｈ-1で純度約９８％の水を分別した。
【０１０１】
最終凍結乾燥生成物では、水および有機溶媒（例えば、エタノール、メタノール、イソプロパノール、アセトン）での洗浄後に重量減少が認められず、これは、反応物質量の大部分が架橋反応の完了後に架橋生成物中に存在していることを示し、最終架橋泡膜物質の収量は初期段階における架橋反応で使用される反応物質（例えば、アガロース、キトサン／ＢＳＡおよび架橋剤）の全量とほぼ同じである。したがって、生成物の組成は、本発明で使用される反応物質の初期重量に完全に基づいている。
【０１０２】
例２１
マイクロ波／オートクレーブ条件下に１００℃で３０分間加熱することによって、５００ｍｇのアガロースを７５ｍｌの蒸留水に溶解させた。５００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。泡膜は均質でなく、吸収能力が低い海綿状であり、実験条件下で安定であった。油水混合物から、フラックス４５Ｌ．ｍ-2．ｈ-1で純度約９２％の水を分別した。
【０１０３】
例２２
マイクロ波／オートクレーブ条件下に１００℃で５分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて１０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く、実験条件下で安定性がより低かった。リサイクリングおよび洗浄は適切でない。この泡膜では、分離は適切でなかった。
【０１０４】
例２３
マイクロ波／オートクレーブ条件下に１００℃で１５分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて２０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く、実験条件下で安定性がより低かった。リサイクリングおよび洗浄は適切でない。この泡膜では、分離は適切でなかった。
【０１０５】
例２４
マイクロ波／オートクレーブ条件下に１００℃で１０分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて３０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。架橋は完全でなく、得られる泡膜は柔軟であり、海綿状であり、吸水能力が高く、実験条件下で安定性がより低かった。
【０１０６】
例２５
マイクロ波／オートクレーブ条件下に１００℃で４０分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて５０ｍｇの天然の架橋剤ゲニピンを添加し、室温（２５℃）に徐々に冷却して、ヒドロゲルを形成した。７分後、溶液全体の色が架橋のため透明な溶液から淡青色に変化し始め、得られたヒドロゲルを室温（２５℃）で２日間放置すると、完全架橋反応が可能になった。架橋反応はヒドロゲルの塊全体にわたって均質であった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、洗浄可能であり、吸水能力が無視できるほどであった。膜を３回超リサイクルし、性能は７００Ｌ．ｍ-2．ｈ-1の連続フラックスで３サイクルまでほぼ同一であり、生産水は純度約９８％であった。
【０１０７】
アガロースのＣＰ−ＭＡＳ  13Ｃ  ＮＭＲ（固体ＮＭＲ）スペクトルは特徴的なピーク：δ  ６２．６６、７０．０２、７６．０８、８０．０２、９８．４３および１０２．１８ｐｐｍを示し、キトサンの固体ＮＭＲスペクトルは特徴的なピーク：δ  ２３．３８、５７．３２、６１．０、７５．２９、８２．９１、１０５．０６および１７４．３９ｐｐｍを示した。架橋生成物アガロース−キトサン−ゲニピンの固体ＮＭＲスペクトルは、δ  １１１．８８、１３３．６１、１５２．７２および１６６．２０ｐｐｍにゲニピンの特徴的なピークを示すと共に、アガロースおよびキトサンの特徴的なピークの大部分を２３〜１７３．４３ｐｐｍの範囲に示し、これは、架橋生成物におけるゲニピンの架橋および挿入を示唆する。
【０１０８】
例２６
マイクロ波／オートクレーブ条件下に１００℃で２０分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて６０ｍｇの天然の架橋剤ゲニピンを添加し、室温（２５℃）に徐々に冷却して、ヒドロゲルを形成した。５分後、溶液全体の色が架橋のため透明な溶液から淡青色に変化し始め、得られたヒドロゲルを室温（２５℃）で２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟性がより低く、洗浄可能であった。膜を５回超リサイクルし、性能は６５０Ｌ．ｍ-2．ｈ-1の連続フラックスで３サイクルまでほぼ同一であり、生産水は純度約９８％であった。
【０１０９】
アガロースのＦＴＩＲスペクトルは、９３２ｃｍ-1のピーク（３，６−アンヒドロガラクトース結合による）を含む特徴的なＩＲバンドを示した。キトサンのＩＲスペクトルも、３３５２ｃｍ-1（−ＯＨ基）、２８７８ｃｍ-1（−ＣＨ3基）、１５６０ｃｍ-1（Ｎ−Ｈ基変角振動）、および１４０４ｃｍ-1にそれぞれ第一級アルコール基の−ＯＨ基の振動の典型である特徴的なピークを示す。さらに、キトサンは、１３２０および１０７７ｃｍ-1のバンドがＣ−Ｏ−ＮおよびＣ−Ｏ基の伸縮に相当することを示す。架橋生成物のＦＴＩＲスペクトルにおいて、わずかな広がりもしくはシフトおよび／または変化に富む強度を示す、アガロースの特徴的なピーク（１１６２、１０７６および９３２ｃｍ-1）およびキトサンの特徴的なピーク（１５６０、１３２０、１１５４、１０７７および８９７ｃｍ-1）の像によって、架橋生成物中におけるアガロースとキトサンの両方の存在および架橋が確認される。架橋の反応も架橋を示した後、新たなピークが約１６３０ｃｍ-1に出現すると共に、様々なピークについて吸光度の大幅な低下も認められた。顕著な変化が、キトサン（約３４３５ｃｍ-1）とのブレンド後に約３４３８ｃｍ-1におけるより広範なアガロース伸縮ピーク（ＯＨ）の約３４００ｃｍ-1へのシフトに現れ、これはゲニピン架橋後も不変のままであった。したがって、アガロース中に存在しているヒドロキシル（ＯＨ）基はキトサンと水素結合相互作用を起こし、キトサンがアガロースを両側保持するラメラ構造を生じる。したがって、それによって、超親水性アガロースミクロ孔は油水エマルションからの選択的分離のために使用されているキトサン壁で包囲されていることが確認されることになる。
【０１１０】
例２７
マイクロ波／オートクレーブ条件下に１００℃で２５分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で３日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟性がより低く、洗浄可能であった。膜を５回超リサイクルし、性能は７００Ｌ．ｍ-2．ｈ-1の連続フラックスで３サイクルまでほぼ同一であり、生産水は純度約９８％であった。
【０１１１】
例２８
マイクロ波／オートクレーブ条件下に１００℃で３５分間加熱することによって、９００ｍｇのアガロースを７５ｍｌの蒸留水に溶解させた。１００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で５日間放置すると、架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟性がより低く、洗浄可能であった。膜を５回超リサイクルし、性能は６５０Ｌ．ｍ-2．ｈ-1の連続フラックスで３サイクルまでほぼ同一であり、生産水は純度約９８％であった。
【０１１２】
例２９
マイクロ波／オートクレーブ条件下に１００℃で４０分間加熱することによって、２７００ｍｇのアガロースを７５ｍｌの蒸留水に溶解させた。３００ｍｇのキトサンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。７分後、溶液全体の色が架橋のため透明な溶液から淡青色に変化し始め、得られたヒドロゲルを室温（２５℃）で２日間放置すると、完全架橋反応が可能になった。架橋反応はヒドロゲルの塊全体にわたって均質であった。架橋ヒドロゲルは均質でなく、スライシングは適切でなかった。その後、架橋ヒドロゲルを厚さ０．４ｍｍのスライスにカットし、真空下に凍結乾燥温度−８５℃で凍結乾燥して、多孔質泡膜を得た。得られる膜も均質でなく、分離実験には使用されなかった。
【０１１３】
例１８〜２９から、全ポリマー濃度１重量％、キトサン０．１重量％、架橋剤濃度０．０４重量％で最高品質の泡膜が得られたと考えられ、架橋時間は周囲条件下で２日である。
【０１１４】
例３０
マイクロ波／オートクレーブ条件下に１００℃で１０分間加熱することによって、１８００ｍｇのアガロースを７５ｍｌの蒸留水に溶解させた。２００ｍｇのウシ血清アルブミン（ＢＳＡ）を周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１０日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、洗浄可能であった。膜を３回超リサイクルし、性能は８５０Ｌ．ｍ-2．ｈ-1の連続フラックスで３サイクルまでほぼ同一であり、生産水は純度約９７％であった。
表３．  溶媒混合物のタイプへのフラックス速度の依存性
【０１１５】
【表３】
0006567513.tif 000004
【０１１６】
例３１
マイクロ波／オートクレーブ条件下に１００℃で２０分間加熱することによって、１８００ｍｇのアガロースを７５ｍｌの蒸留水に溶解させた。２００ｍｇのウシ血清アルブミン（ＢＳＡ）を周囲条件下で２５ｍｌの蒸留水に溶解させ、撹拌条件下に８５℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、分離実験に適していた。
表４．  溶媒混合物のタイプへのフラックス速度の依存性
【０１１７】
【表４】
0006567513.tif 000005
【０１１８】
例３２
マイクロ波／オートクレーブ条件下に１００℃で４０分間加熱することによって、９００ｍｇのアガロースを７５ｍｌの蒸留水に溶解させた。１００ｍｇのウシ血清アルブミン（ＢＳＡ）を周囲条件下で２５ｍｌの蒸留水に溶解させ、撹拌条件下に６０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であったが、分離実験に適していなかった。有色の浸出が水溶液に認められた。
【０１１９】
例３３
マイクロ波／オートクレーブ条件下に１００℃で２５分間加熱することによって、２７００ｍｇのアガロースを７５ｍｌの蒸留水に溶解させた。３００ｍｇのウシ血清アルブミン（ＢＳＡ）を周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であったが、分離実験に適していなかった。有色の浸出が水溶液に認められた。
【０１２０】
例３４
マイクロ波／オートクレーブ条件下に１００℃で３０分間加熱することによって、１８００ｍｇのアガロースを７５ｍｌの蒸留水に溶解させた。２００ｍｇのフェニルアラニンを周囲条件下で２５ｍｌの蒸留水に溶解させ、撹拌条件下に７０℃でアガロース溶液に添加し、続いて４０ｍｇの天然の架橋剤ゲニピンを添加し、室温（２５℃）に徐々に冷却して、ヒドロゲルを形成した。１０分後、溶液全体の色が架橋のため透明な溶液から淡青色に変化し始め、得られたヒドロゲルを室温（２５℃）で１２日間放置すると、完全架橋反応が可能になった。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、分離実験に適していた。膜を３回超リサイクルし、性能は３サイクルまでほぼ同一であった。
表５．  溶媒混合物のタイプへのフラックス速度の依存性
【０１２１】
【表５】
0006567513.tif 000006
【０１２２】
例３５
マイクロ波／オートクレーブ条件下に１００℃で２０分間加熱することによって、１８００ｍｇのアガロースを７５ｍｌの蒸留水に溶解させた。２００ｍｇのＢＳＡを周囲条件下で２５ｍｌの蒸留水に溶解させ、撹拌条件下に７０℃でアガロース溶液に添加し、続いて４０ｍｇの天然の架橋剤ゲニピンを添加した。ホットプレートで８０℃にて２０分間加熱し、次いで室温（２５℃）に徐々に冷却して、ヒドロゲルを形成する。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、分離実験に適していた。膜を２回超リサイクルし、性能は２サイクルまでほぼ同一であった。
表６．  溶媒混合物のタイプへのフラックス速度の依存性
【０１２３】
【表６】
0006567513.tif 000007
【０１２４】
例３６
マイクロ波／オートクレーブ条件下に１００℃で３０分間加熱することによって、１８００ｍｇのアガロースを７５ｍｌの蒸留水に溶解させた。２００ｍｇのＢＳＡを周囲条件下で２５ｍｌの蒸留水に溶解させ、撹拌条件下に８０℃でアガロース溶液に添加し、続いて４０ｍｇの天然の架橋剤ゲニピンを添加した。その後、ホットプレートで８０℃にて１２０分間加熱し、次いで室温（２５℃）に徐々に冷却して、ヒドロゲルを形成する。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、分離実験に適していた。
表７．  溶媒混合物のタイプへのフラックス速度の依存性
【０１２５】
【表７】
0006567513.tif 000008
【０１２６】
例３７
マイクロ波／オートクレーブ条件下に１００℃で３０分間加熱することによって、１８００ｍｇのアガロースを７５ｍｌの蒸留水に溶解させた。２００ｍｇのＢＳＡを周囲条件下で２５ｍｌの蒸留水に溶解させ、撹拌条件下に７０℃でアガロース溶液に添加し、続いて４０ｍｇの天然の架橋剤ゲニピンを添加した。その後、ホットプレートで８０℃にて３００分間加熱し、次いで室温（２５℃）に徐々に冷却して、ヒドロゲルを形成する。その後、架橋ヒドロゲルを厚さ０．４ｍｍのスライスにカットし、真空下に凍結乾燥温度−８５℃で凍結乾燥して、多孔質泡膜を得た。得られる膜は柔軟であり、海綿状であり、分離実験に適していた。
表８．  溶媒混合物のタイプへのフラックス速度の依存性
【０１２７】
【表８】
0006567513.tif 000009
【０１２８】
発明の新規な特徴
・環境に優しい材料を使用した超親水性生分解性架橋泡膜の調製の認識。
・天然ポリマーを使用した超親水性生分解性生体適合性架橋泡膜の調製の認識。
・海藻由来の多糖類を使用した超親水性生分解性架橋泡膜の調製の認識。
・海藻由来の多糖類を使用した超親水性生分解性架橋泡膜の調製の認識。
・天然ポリマーのハイブリッドを使用した超親水性生分解性架橋泡膜の調製の認識。
・海藻多糖類と他のバイオポリマーのハイブリッドを使用した超親水性生分解性架橋泡膜の調製の認識。
・海藻多糖類とアミノポリマーのハイブリッドを使用した超親水性生分解性架橋泡膜の調製の認識。
・海藻多糖類とアミノ化合物のハイブリッドを使用した超親水性生分解性架橋泡膜の調製の認識。
・多孔質構造を有する超親水性生分解性架橋泡膜の調製の認識。
・目的に適合した多孔度を有する超親水性生分解性架橋泡膜の調製の認識。
・油水エマルションの分離を含む多数の用途で高圧下における通常の膜の働きに置換するものとしての超親水性生分解性架橋泡膜の調製の認識。
・ヘキサン−水混合物の分離を含む潜在的な用途で高圧下における通常の膜の働きに置換するものとしての超親水性生分解性架橋泡膜の調製の認識。
・トルエン−水混合物の分離を含む潜在的な用途で高圧下における通常の膜の働きに置換するものとしての超親水性生分解性架橋泡膜の調製の認識。
・流出油−水混合物の分離を含む潜在的な用途で高圧下における通常の膜の働きに置換するものとしての超親水性生分解性架橋泡膜の調製の認識。
・合成膜によって生じる環境汚染は有害であり得るが、本方法で作製された超親水性生分解性架橋泡膜は生態系にとってよりよいものになることの認識。
・超親水性生分解性架橋泡膜は９０℃までの滅菌をオートクレーブ条件下で行うことができ、これは要求仕様書を伴う薬学的用途に有用であり得ることの認識。
・これらの超親水性生分解性架橋泡膜は標的用途の要求仕様書を伴うイオン交換ツール／電気化学ツール／フィルム／膜を作製するのに使用できることの認識。
【０１２９】
発明の効果
・油水混合物およびエマルションを含む様々な混合物の分離は必然的に適当な膜の使用を要すること、既存の膜の非生分解性は重大な脅威になる恐れがあり、分離が非常に大規模で行われ、固体廃棄物による汚染の大問題を招くということを認識して、本発明は、エネルギー効率が良く、環境に優しい膜分離に使用することができる超親水性生分解性泡膜を提供することによって、問題に対する解決策をもたらす。
・アミノ化合物およびアミノポリマー、例えばゼラチン、キトサンなどを親水性の海藻多糖類上にブレンドすることによって、調製された泡膜の生分解性、特に土壌中での生分解性で過剰に妥協することなく、それらの泡膜に安定性を付与することが可能である。
・調製された超親水性生分解性泡膜は高い熱安定性を示し、より広範な用途、例えば薬学的用途で高温において滅菌することが可能になる。
・調製された超親水性生分解性泡膜は水中で９０℃まで安定性を示し、より広範な水性用途、例えば油水分離で使用していてもよい。
以下に、当初の特許請求の範囲に記載していた発明を付記する
［１］
親水性生分解性ハイブリッド泡膜であって、
ａ．５０〜９５重量％の範囲の海藻由来の多糖類と、
ｂ．５〜５０重量％の範囲のアミノ化合物と、
ｃ．０．０１〜０．１重量％の範囲の架橋剤と
含み、前記膜の含水率が５〜１５重量％の範囲である親水性生分解性ハイブリッド泡膜。
［２］
前記海藻由来の多糖類が、寒天、アガロースおよびカラギナンまたはそれらの組合せからなる群から選択される、［１］に記載の親水性生分解性ハイブリッド泡膜。
［３］
前記アミノ化合物が、ゼラチン、キトサン、ウシ血清アルブミンおよびアミノ酸からなる群から選択される、［１］に記載の親水性生分解性ハイブリッド泡膜。
［４］
前記架橋剤がゲニピンである、［１］に記載の親水性生分解性ハイブリッド泡膜。
［５］
周囲条件下において２６０〜９００Ｌ．ｍ-2．ｈ-1の範囲のフラックス速度および９６〜９９％の範囲の油阻止率で、油水混合物およびエマルションを含む種々の混合物を分離するのに使用するための［１］に記載の親水性生分解性ハイブリッド泡膜。
［６］
［１］に記載の親水性生分解性ハイブリッド泡膜を調製するための方法であって、
［ａ］１００〜１２０℃の範囲の温度で５〜４５分の範囲の期間加熱することによって、０．５〜７重量％の海藻由来の多糖類またはその組合せを水に溶解させて、均質溶液を得る工程と、
［ｂ］水に溶解させた０．０５〜４重量％のアミノ化合物を工程［ａ］で得られた前記均質溶液に４０〜８５℃の範囲の温度で絶えず撹拌しながら１〜６０分の範囲の期間添加して、反応混合物を得る工程と、
［ｃ］前記海藻由来の多糖類に対して０．０１〜１．０重量％の前記架橋剤を工程［ｂ］で得られた前記反応混合物に添加し、２５〜８０℃の範囲の温度で２０分〜１２日の範囲の期間維持して、架橋ヒドロゲルを得る工程と、
［ｄ］工程［ｃ］で得られた前記架橋ヒドロゲルをスライスし、１０〜４０時間の範囲の期間凍結乾燥して、前記親水性生分解性ハイブリッド泡膜を得る工程と
を含む方法。
［７］
架橋が５ｃｍ〜５０ｃｍの範囲の厚さを有するバルクヒドロゲルまたは厚さ０．２ｃｍ〜２ｃｍの薄層の形のキャストで行われる、［６］に記載の方法。
［８］
前記海藻由来の多糖類が、寒天、アガロースおよびカラギナンまたはそれらの組合せからなる群から選択される、［６］に記載の方法。
［９］
前記アミノ化合物が、ゼラチン、キトサン、ウシ血清アルブミンおよびアミノ酸からなる群から選択される、［６］に記載の方法。
［１０］
前記架橋剤がゲニピンである、［６］に記載の方法。
【図１Ａ】
0006567513.tif 000010
【図１Ｂ】
0006567513.tif 000011
【図２】
0006567513.tif 000012
【図３Ａ】
0006567513.tif 000013
【図３Ｂ】
0006567513.tif 000014
【図３Ｃ】
0006567513.tif 000015
【図３Ｄ】
0006567513.tif 000016
【図４】
0006567513.tif 000017
【図５Ａ】
0006567513.tif 000018
【図５Ｂ】
0006567513.tif 000019
【図６】
0006567513.tif 000020